(57)【特許請求の範囲】
【請求項１】
（Ａ）含フッ素ブロック共重合体と、（Ｂ）熱硬化性樹脂と、ポリスチレン系の（Ｃ）低収縮剤と、を含有し、
前記（Ａ）含フッ素ブロック共重合体は、非フッ素セグメントと、含フッ素セグメントと、からなり、
前記非フッ素セグメントが、下記式（２）で表される（ａ−１）（メタ）アクリル酸アルキルエステル単量体を含み、かつヒドロキシル基含有（メタ）アクリル酸アルキルエステルを含まず、
前記非フッ素セグメントのガラス転移温度が４０℃以上１２０℃以下であり、
前記含フッ素セグメントを構成する含フッ素単量体が、下記式（１）で表される炭素数６のパーフルオロアルキル基を有する含フッ素単量体であり、
前記（Ａ）含フッ素ブロック共重合体における前記含フッ素単量体の含有量が１４．５重量％以上５５重量％以下である
熱硬化性樹脂組成物。
【化１】
0006988979.tif 000015
…（２）
（式（２）中、Ｒ３は、水素原子、又はメチル基を示す。Ｒ４は、炭素数１〜２２のアルキル基、炭素数３〜１５のシクロアルキル基、又はフェニル基を示す。）
【化２】
0006988979.tif 000016
…（１）
（式（１）中、Ｒ１は、水素原子、メチル基、又はフッ素原子を示し、Ｒ２は、炭素数２の脂肪族基を示す。）
【請求項２】
請求項１に記載の熱硬化性樹脂組成物であって、
前記非フッ素セグメントが（ａ−２）（メタ）アクリル酸を更に含む、
熱硬化性樹脂組成物。
【請求項３】
請求項１又は２に記載の熱硬化性樹脂組成物を硬化させて得られる
樹脂成形物。
【発明の詳細な説明】
【技術分野】
【０００１】
本発明は、人工大理石などに利用可能な樹脂成形物に関する。
【背景技術】
【０００２】
人工大理石は、アクリル樹脂やポリエステル樹脂等を主成分とした樹脂であり、外観において天然石によく似た風合いを持ちながら、天然石にはない高い加工性と高い強度とを持ち合わせている。
【０００３】
特許文献１には、人工大理石を作製可能な熱硬化性樹脂組成物が開示されている。特許文献１に記載の熱硬化性樹脂組成物は、フッ素系樹脂と熱硬化性樹脂とを含有している。熱硬化性樹脂組成物では、フッ素系樹脂と熱硬化性樹脂との高い相容性により、フッ素系樹脂と熱硬化性樹脂とが互いに均一に混合する。
【０００４】
したがって、特許文献１に記載の熱硬化性樹脂組成物から得られる人工大理石では、優れた外観が得られるとともに、フッ素系樹脂の作用により優れた撥水撥油性や防汚性が得られる。このため、この人工大理石は、特に、浴槽、キッチンカウンター、洗面台、洗い場、及び内装材等の用途に適している。
【先行技術文献】
【特許文献】
【０００５】
【特許文献１】特開２０１３−１７３８４０号公報
【発明の概要】
【発明が解決しようとする課題】
【０００６】
上記の用途に用いられる人工大理石には、更なる撥水撥油性や防汚性の向上が求められるとともに、長期の使用に耐えうる高い耐久性が求められる。
【０００７】
以上のような事情に鑑み、本発明の目的は、撥水撥油性、防汚性、及び耐久性に優れた樹脂成形物を得るための技術を提供することにある。
【課題を解決するための手段】
【０００８】
上記目的を達成するため、本発明の一形態に係る熱硬化性樹脂組成物は、（Ａ）含フッ素ブロック共重合体と、（Ｂ）熱硬化性樹脂と、を含有する。
上記（Ａ）含フッ素ブロック共重合体は、非フッ素セグメントと、含フッ素セグメントと、からなる。
上記非フッ素セグメントが、（ａ−１）（メタ）アクリル酸アルキルエステル単量体を含む。
上記非フッ素セグメントのガラス転移温度が４０℃以上１２０℃以下である。
上記含フッ素セグメントを構成する含フッ素単量体が、下記式（１）で表される炭素数６のパーフルオロアルキル基を有する含フッ素単量体である。
上記（Ａ）含フッ素ブロック共重合体における上記含フッ素単量体の含有量が１５重量％以上５５重量％以下である。
【化１】
0006988979.tif 000002
…（１）
（式（１）中、Ｒ１は、水素原子、メチル基、フッ素原子、又は塩素原子を示し、Ｒ２は、炭素数１以上の脂肪族基を示す。）
この構成により、撥水撥油性、防汚性、及び耐久性に優れた樹脂成形物を作製可能な含フッ素熱硬化性樹脂組成物が得られる。
【０００９】
上記非フッ素セグメントが（ａ−２）（メタ）アクリル酸を更に含んでいてもよい。
この構成により、撥水撥油性、防汚性、及び耐久性に更に優れた樹脂成形物を作製可能な含フッ素熱硬化性樹脂組成物が得られる。
【００１０】
上記熱硬化性樹脂組成物は、ポリスチレン系の（Ｃ）低収縮剤を更に含有していてもよい。
この構成により、更に良好な樹脂成形物が得られる。
【００１１】
本発明の一形態に係る樹脂成形物は、上記熱硬化性樹脂組成物を硬化させて得られる。
【発明の効果】
【００１２】
撥水撥油性、防汚性、及び耐久性に優れた樹脂成形物を得るための技術を提供することができる。
【発明を実施するための形態】
【００１３】
以下、本発明の実施形態を説明する。なお、本発明において数値範囲を示す「Ｎ１〜Ｎ２」とは、特に明示しない限り「Ｎ１以上Ｎ２以下」を意味する。また、「（メタ）アクリル酸」は、メタクリル酸とアクリル酸の双方を含むものとする。
【００１４】
［熱硬化性樹脂組成物］
本発明の一実施形態に係る熱硬化性樹脂組成物は、（Ａ）含フッ素ブロック共重合体と、（Ｂ）熱硬化性樹脂と、を含有する。また、この熱硬化性樹脂組成物は、（Ｃ）低収縮剤を含有していてもよい。
【００１５】
本実施形態に係る熱硬化性樹脂組成物を硬化させることによって樹脂成形物が得られる。これにより得られる樹脂成形物は、人工大理石として充分な美しい外観が得られるとともに、撥水撥油性、防汚性、及び耐久性に優れる。したがって、この樹脂成形物は、浴室やキッチンなどの水回りの用途に特に適し、一例としては、浴槽などとして利用することが可能である。
【００１６】
［（Ａ）含フッ素共重合体］
本実施形態に係る熱硬化性樹脂組成物に含まれる（Ａ）含フッ素共重合体は、非フッ素セグメントと含フッ素セグメントとからなるブロック共重合体（ブロックポリマー）である。
【００１７】
（Ａ）含フッ素共重合体の含有量は、（Ｂ）熱硬化性樹脂及び（Ｃ）低収縮剤の含有量の合計を１００重量部として、（Ａ）含フッ素共重合体の含有量が、０．１〜１０重量部の範囲内であることが好ましく、２重量部程度であることがより好ましい。
【００１８】
（Ａ）含フッ素共重合体における含フッ素セグメントの含有量は、１５〜５５重量％の範囲内である。これにより、撥水撥油性、防汚性、及び耐久性に優れた樹脂成形物が得られる。この一方で、含フッ素セグメントの含有量が１５％未満の場合、又は含フッ素セグメントの含有量が５５％を超える場合には、樹脂組成物において充分な耐久性が得られない。
【００１９】
（Ａ）含フッ素共重合体に含まれる含フッ素セグメントは、含フッ素単量体の単独重合体、又は含フッ素単量体と非フッ素系単量体との共重合体で構成される。含フッ素セグメントを構成する含フッ素単量体は、炭素数６のパーフルオロアルキル基を有し、下記式（１）で表される。
【００２０】
【化２】
0006988979.tif 000003
…（１）
上記式（１）中、Ｒ１は、水素原子、メチル基、フッ素原子、又は塩素原子を示す。Ｒ２は、炭素数１以上の脂肪族基を示す。また、Ｒ２は、炭素数１〜５０のアルキレン基であることが好ましく、炭素数１〜４、１８〜２４のアルキレン基であることが更に好ましい。
【００２１】
また、含フッ素単量体と非フッ素系単量体との共重合体で構成される含フッ素セグメントを形成するための非フッ素系単量体には、フッ素を含有しないラジカル重合可能な公知の単量体を用いることができる。このような含フッ素セグメントでは、含フッ素セグメント中に占める含フッ素単量体に基づく重合部分の割合が、８０重量％以上であることが好ましく、８５重量％以上であることがより好ましく、９５重量％以上であることが更に好ましい。これにより、樹脂成形物において、充分な撥水撥油性が得られる。
【００２２】
（Ａ）含フッ素共重合体に含まれる非フッ素セグメントは、（ａ−１）（メタ）アクリル酸アルキルエステル単量体を含む。
また、非フッ素セグメントは、（ａ−２）（メタ）アクリル酸を更に含むことが好ましい。これにより、樹脂成形物の撥水撥油性、防汚性、及び耐久性を向上させることができる。特に、含フッ素セグメント及び非フッ素セグメントの含有量の合計を１００重量部として、（ａ−２）（メタ）アクリル酸の含有量を０．１〜１．０重量部の範囲内とすることにより、上記の効果がより良好に得られる。
この一方で、非フッ素セグメントは、ヒドロキシル基含有(メタ)アクリル酸アルキルエステル（ＨＥＭＡ）を含まない。これにより、樹脂成形物の撥水撥油性、防汚性、及び耐久性を向上させることができる。
【００２３】
更に、非フッ素セグメントのガラス転移温度Ｔｇは、４０℃以上１２０℃以下である。これにより、樹脂成形物の撥水撥油性、防汚性、及び耐久性を更に向上させることができる。
なお、非フッ素セグメントのガラス転移温度Ｔｇは、ホモポリマーのガラス転移温度Ｔｇを用いて算出することができる。非フッ素セグメントのガラス転移温度Ｔｇの算出方法は、例えば、「新高分子実験学  高分子の物性（１）  熱的・力学的性質  ｐ４５−１２３
高分子学会編  共立出版  １９９７年」に記載されている。また、ホモポリマーのガラス転移温度Ｔｇは、例えば、「ＰＯＬＹＭＥＲ  ＨＡＮＤＢＯＯＫ  ＴＨＩＲＤ  ＥＤＩＴＴＩＯＮ    ｐ  ＶＩ／２０９−２５９  Ｊ．ＢＲＡＮＤＲＵＰ  ＡＮＤ  Ｅ．Ｈ．ＩＭＭＥＲＣＵＴ  著  ＷＩＬＥＹ  １９８９年」に記載されている。
【００２４】
非フッ素セグメントは、非フッ素系単量体のみによって、又は非フッ素系単量体を主体として形成される。非フッ素セグメントの形成に用いられる非フッ素系単量体は、フッ素を含有しないラジカル重合可能な公知の単量体を用いることができる。また、非フッ素系単量体としては、含フッ素セグメントを形成するために用いられる非フッ素系単量体と同様のものを用いることができる。
【００２５】
例えば、非フッ素系単量体として、下記式（２）で表される単量体（（メタ）アクリル酸アルキルエステル）を用いることができる。下記式（２）で表される非フッ素系単量体では、充分な重合転化率が得られ、かつ、（Ｂ）熱硬化性樹脂の成分との相容性が確保され、そして樹脂成形物としての撥水性を損なわない。下記式（２）で表される非フッ素系単量体は、単一の種類で用いられても、複数種類を組み合わせて用いられてもよい。
【００２６】
【化３】
0006988979.tif 000004
…（２）
【００２７】
上記式（２）中、Ｒ３は、水素原子、又はメチル基を示す。Ｒ４は、炭素数１〜２２のアルキル基若しくは置換アルキル基、炭素数３〜１５のシクロアルキル基若しくは置換シクロアルキル基、又は、フェニル基若しくは置換フェニル基を示す。
【００２８】
上記式（２）で表される非フッ素系単量体として、例えば、（メタ）アクリル酸メチル、（メタ）アクリル酸エチル、（メタ）アクリル酸ｎ−ブチル、（メタ）アクリル酸ｔ−ブチル、（メタ）アクリル酸ドデシル、（メタ）アクリル酸ヘキサデシル、（メタ）アクリル酸オクタデシル、（メタ）アクリル酸２−エチルヘキシル、（メタ）アクリル酸シクロヘキシル、（メタ）アクリル酸グリシジル、（メタ）アクリル酸ベンジル等を挙げることができる。
上記式（２）で表される非フッ素系単量体は、（メタ）アクリル酸メチル、（メタ）アクリル酸エチル、（メタ）アクリル酸ｎ−ブチル、（メタ）アクリル酸ｔ−ブチルであることが好ましい。
また、上記式（２）で表される非フッ素系単量体に加えて、（メタ）アクリル酸、酢酸ビニル、スチレン、メトキシスチレン、フマル酸ジイソプロピル、フマル酸ジｔ−ブチル、フマル酸ジシクロヘキシル、フマル酸ジベンジル、イタコン酸ジメチル等を非フッ素系単量体として用いることができる。
これらの非フッ素系単量体は、単一の種類で構成されていても、複数種類を組み合わせて構成されていてもよい。
【００２９】
（Ａ）含フッ素共重合体の数平均分子量は、５，０００〜１，０００，０００の範囲内とすることができ、１０，０００〜３００，０００の範囲内であることが好ましく、１０，０００〜１００，０００の範囲内であることが更に好ましい。数平均分子量を５，０００以上とすることにより、フッ素の性能、即ち、撥水撥油性がより良好に発揮される。また、数平均分子量を１，０００，０００以下とすることによって、より容易に製造可能となる。
【００３０】
次に、（Ａ）含フッ素共重合体の製造方法について説明する。（Ａ）含フッ素共重合体の製造には、例えば、塊状重合法、懸濁重合法、溶液重合法、エマルション重合法等を用いることが可能である。（Ａ）含フッ素共重合体は、含フッ素セグメントを構成する単量体と、非フッ素セグメントを構成する単量体とを混合し、重合開始剤を添加することにより合成することができる。
【００３１】
重合開始剤としては、有機過酸化物や無機過酸化物、アゾ化合物等を用いることができる。重合開始剤としては、ポリメリックペルオキシドを用いることが好ましい。重合開始剤としてポリメリックペルオキシドを用いる場合、パーオキサイド結合含有共重合体中のパーオキサイド結合の開裂を制御することで、触媒等を用いることなく、効率よく（Ａ）含フッ素共重合体を得ることが可能となる。
【００３２】
ポリメリックペルオキシドを重合開始剤とする（Ａ）含フッ素共重合体の製造方法としては、公知の製造方法（例えば、特公平５−４１６６８号公報、特公平５−５９９４２号公報参照）を用いることができる。
【００３３】
ポリメリックペルオキシドとは、１分子中に２個以上のペルオキシ結合を持つ化合物である。ポリメリックペルオキシドとしては、特公平５−５９９４２号公報に記載されている各種ポリメリックペルオキシドの一種又は二種以上を使用することができる。ポリメリックペルオキシドとしては、例えば、下記式（３）、（４）、及び（５）で表されるものを利用可能である。
【００３４】
【化４】
0006988979.tif 000005
…（３）
上記式（３）中、ｎは１〜１０の整数を示し、ｍは２〜２０の整数を示す。
【００３５】
【化５】
0006988979.tif 000006
…（４）
上記式（４）中、ｎは２〜２０の整数を示す。
【００３６】
【化６】
0006988979.tif 000007
…（５）
上記式（５）中、ｎは３〜２０を示す。
【００３７】
ポリメリックペルオキシドを重合開始剤とする溶液重合法による（Ａ）含フッ素共重合体の合成は、例えば、以下の第１工程及び第２工程によって行うことができる。
まず、第１工程として、ポリメリックペルオキシドを重合開始剤として用い、非フッ素系セグメントを形成する上記の非フッ素系単量体を溶液中で重合することにより、連鎖中にパーオキサイド結合が導入されたパーオキサイド結合含有非フッ素系重合体が得られる。
次に、第２工程として、第１工程で得られた溶液中に含フッ素単量体を加えて重合を行うことにより、パーオキサイド結合含有非フッ素系重合体中のパーオキサイド結合が開裂し、（Ａ）含フッ素共重合体が得られる。
これにより、（Ａ）含フッ素共重合体が効率よく得られる。なお、上記のような第１工程及び第２工程による二段階重合では、第１工程の非フッ素系単量体を第２工程に用い、第２工程の含フッ素単量体を第１工程に用いてもよい。
【００３８】
［（Ｂ）熱硬化性樹脂］
（Ｂ）熱硬化性樹脂としては公知の熱硬化性樹脂を用いることができる。（Ｂ）熱硬化性樹脂としては、例えば、人工大理石、塗料やゲルコート剤に用いられる樹脂等が挙げられる。（Ｂ）熱硬化性樹脂の具体例としては、不飽和ポリエステル樹脂、ビニルエステル樹脂、硬化性（メタ）アクリル系樹脂等を挙げることができる。
（Ｂ）熱硬化性樹脂は、不飽和ポリエステル樹脂、硬化性（メタ）アクリル系樹脂であることが好ましい。
なお、（Ｂ）熱硬化性樹脂は、単独で用いても、二種類以上を混合して用いてもよい。
【００３９】
（Ｂ）熱硬化性樹脂として利用可能な不飽和ポリエステル樹脂とは、不飽和二塩基酸、飽和二塩基酸、及び多価アルコールを特定の割合で加熱・脱水縮合させて得られる不飽和ポリエステルをラジカル重合性単量体に溶解させた液状樹脂である。不飽和ポリエステル樹脂としては、公知のものを用いることができる。
【００４０】
不飽和二塩基酸としては、例えば、無水マレイン酸、マレイン酸、フマル酸、イタコン酸等が挙げられる。不飽和二塩基酸は、単一の種類で構成されていても、複数種類を組み合わせて構成されていてもよい。
【００４１】
飽和二塩基酸としては、例えば、芳香族二塩基酸や脂肪族二塩基酸等が挙げられる。芳香族二塩基酸としては、例えば、無水フタル酸、オルトフタル酸、イソフタル酸、テレフタル酸等が挙げられる。脂肪族二塩基酸としては、例えば、アジピン酸、コハク酸、セバシン酸等が挙げられる。飽和二塩基酸は、単一の種類で構成されていても、複数種類を組み合わせて構成されていてもよい。
【００４２】
多価アルコールとしては、例えば、エチレングリコール、ジエチレングリコール、プロピレングリコール、ジプロピレングリコール、１，４−ブタンジオール、１，６−ヘキサンジオール、ネオペンチルグリコール、ビスフェノールＡ、水素化ビスフェノールＡ、水素化ビスフェノールＡのエチレンオキサイド又はプロピレンオキサイド付加物等が挙げられる。多価アルコールは、単一の種類で構成されていても、複数種類を組み合わせて構成されていてもよい。
【００４３】
ラジカル重合性単量体としては、上記式（２）で表される単量体や、その他の非フッ素系単量体や、含フッ素単量体等を用いることができる。ラジカル重合性単量体は、単一の種類で構成されていても、複数種類を組み合わせて構成されていてもよい。
【００４４】
不飽和ポリエステル樹脂における不飽和ポリエステルの含有量は、３０〜９０重量％の範囲内であることが好ましい。不飽和ポリエステルの含有量を３０重量％以上とすることにより、樹脂成形物の機械的特性が向上する。また、不飽和エポキシ樹脂の含有量を８０重量％以下とすることにより、不飽和ポリエステル樹脂の粘度が高くなりすぎないため、優れた作業性が得られる。
【００４５】
（Ｂ）熱硬化性樹脂として利用可能なビニルエステル樹脂とは、１分子中に２個以上のエポキシ基を有するエポキシ樹脂のエポキシ基にアクリル酸やメタクリル酸等の不飽和一塩基酸又はマレイン酸やフマル酸等の不飽和二塩基酸のモノエステルを開環付加させた反応生成物をラジカル重合性単量体に溶解させた液状樹脂である。ビニルエステル樹脂としては、公知のものを用いることができる。
【００４６】
エポキシ樹脂の具体例としては、例えば、ビスフェノールＡ型エポキシ樹脂や、ビスフェノール型エポキシ樹脂や、フェノールノボラック型エポキシ樹脂や、ノボラック型エポキシ樹脂等が挙げられる。
ビスフェノールＡ型エポキシ樹脂は、ビスフェノールＡ、ビスフェノールＦ又はビスフェノールＳとエピクロルヒドリンとから合成される。フェノールノボラック型エポキシ樹脂としては、例えば、ビスフェノールＦ型エポキシ樹脂又はビスフェノールＳ型エポキシ樹脂等が挙げられる。
フェノールノボラック型エポキシ樹脂は、フェノールとホルムアルデヒドを酸性触媒存在下反応させて得られるいわゆるフェノールノボラック樹脂とエピクロルヒドリンとから合成される。
ノボラック型エポキシ樹脂は、例えば、クレゾールとホルムアルデヒドとを酸性触媒存在下で反応させて得られるいわゆるクレゾールノボラック樹脂や、エピクロルヒドリンとから合成されるクレゾールノボラック型エポキシ樹脂等が挙げられる。
【００４７】
ラジカル重合性単量体としては、上記の不飽和ポリエステル樹脂と同様に、上記式（２）で表される単量体や、その他の非フッ素系単量体や、含フッ素単量体等を用いることができる。ラジカル重合性単量体は、単一の種類で構成されていても、複数種類を組み合わせて構成されていてもよい。
【００４８】
ビニルエステル樹脂における不飽和エポキシ樹脂の含有量は３０〜９０重量％の範囲内であることが好ましい。不飽和エポキシ樹脂の含有量を３０重量％以上とすることにより、耐蝕性や耐熱性に優れたビニルエステル樹脂の硬化物が得られる。また、不飽和エポキシ樹脂の含有量を９０重量％以下とすることにより、ビニルエステル樹脂の粘度が高くなりすぎないため、優れた作業性が得られる。
【００４９】
（Ｂ）熱硬化性樹脂として利用可能な硬化性（メタ）アクリル系樹脂は、（メタ）アクリル樹脂と１分子中に不飽和基を２個以上有するラジカル重合性単量体（以下、「架橋剤」とも呼ぶ。）を溶媒としてのラジカル重合性単量体に溶解させた（メタ）アクリルシラップとして構成される。硬化性（メタ）アクリル系樹脂としては、公知のものを用いることができる。
【００５０】
（メタ）アクリル樹脂は、（メタ）アクリル酸エステルを有機過酸化物あるいはアゾ化合物で重合することにより得られる。（メタ）アクリル酸エステルとしては、公知の（メタ）アクリル酸エステルを用いることができる。（メタ）アクリル酸エステルとしては、例えば、上記式（２）で表される単量体等が挙げられる。（メタ）アクリル酸エステルは、単一の種類で構成されていても、複数種類を組み合わせて構成されていてもよい。（メタ）アクリル酸エステルは、特にメタクリル酸メチルの含有量が５０重量％以上であることが好ましい。メタクリル酸メチルの含有量を５０重量％以上とすることにより、耐候性や透明性、表面光沢に優れる樹脂成形物が得られる。
【００５１】
また、（メタ）アクリル樹脂の他の構成成分として、例えば（メタ）アクリル酸、クロトン酸等の不飽和一塩基酸、マレイン酸、フマル酸、イタコン酸等の不飽和二塩基酸、これら不飽和二塩基酸のモノエステル、スチレン、ビニルトルエン、α−メチルスチレン、ｔ−ブチルスチレン、クロルスチレン等のスチレン誘導体、酢酸ビニル、プロピオン酸ビニル等のビニルエステル類を３０重量％以下の範囲で含有させることもできる。
【００５２】
溶媒として利用されるラジカル重合性単量体としては、上記の不飽和ポリエステル樹脂と同様に、上記式（２）で表される単量体や、その他の非フッ素系単量体や、含フッ素単量体等を用いることができる。ラジカル重合性単量体は、単一の種類で構成されていても、複数種類を組み合わせて構成されていてもよい。
【００５３】
架橋剤の具体例としては、例えば、エチレングリコールジ（メタ）アクリレート、１，３−プロピレングリコールジ（メタ）アクリレート、ネオペンチルグリコールジ（メタ）アクリレート等のアルキレングリコールジ（メタ）アクリレート、ジエチレングリコールジ（メタ）アクリレート、トリメチロールプロパントリ（メタ）アクリレート、ジビニルベンゼン、アリル（メタ）アクリレート、フタル酸ジアリル、（メタ）アクリル酸ビニル、クロトン酸ビニル等が挙げられる。架橋剤は、単一の種類で構成されていても、複数種類を組み合わせて構成されていてもよい。
【００５４】
溶媒及び架橋剤の総量における架橋剤の含有量は、１〜２０重量％の範囲内であることが好ましく、３〜１５重量％の範囲内であることがより好ましい。架橋剤の含有量を１重量％以上とすることにより、耐熱性に優れた樹脂成形物が得られる。また、架橋剤の含有量を２０重量％以下とすることにより、充分な強度を有する樹脂成形物が得られる。
【００５５】
熱硬化性（メタ）アクリル系樹脂における（メタ）アクリル樹脂の含有量は、１０〜５０重量％であることが好ましい。（メタ）アクリル樹脂の含有量を１０重量％以上とすることにより、樹脂成形物にクラックが入ることを効果的に防止することができる。（メタ）アクリル樹脂を５０重量％以下とすることにより、熱硬化性（メタ）アクリル系樹脂の粘度の上昇が抑制され、高い作業性が得られる。
【００５６】
熱硬化性樹脂組成物における（Ｂ）熱硬化性樹脂の含有量は、１０〜８５重量％の範囲内であることが好ましく、１５〜４５重量％の範囲内であることがより好ましく、２０〜４０重量％の範囲内であることが更に好ましい。（Ｂ）熱硬化性樹脂の含有量を１０重量％以上とすることにより、充分な強度を有する樹脂成形物が得られる。また、（Ｂ）熱硬化性樹脂の含有量を６０重量％以下とすることにより、成形時の収縮が抑制されるため、容易に成形可能となる。
【００５７】
（Ｂ）熱硬化性樹脂組成物中には、樹脂成形物の用途などに応じて、本発明の効果を阻害しない範囲で、各種添加物を添加することもできる。このような添加物としては、例えば、（Ｃ）低収縮剤が挙げられる。
【００５８】
［（Ｃ）低収縮剤］
（Ｃ）低収縮剤とは、熱硬化性樹脂組成物を熱硬化する際の成形収縮を抑制するための添加物である。（Ｃ）低収縮剤としては、ポリスチレン系低収縮剤、アクリル系低収縮剤などが挙げられる。中でもポリスチレン系低収縮剤は、（Ａ）含フッ素共重合体の含フッ素セグメントが樹脂成形物の表面に配向しやすくなる。このため、撥水撥油性が発現しやすいという点でポリスチレン系低収縮剤が好ましい。
【００５９】
ポリスチレン系低収縮剤としては、ポリスチレン、セグメントとしてポリスチレンを１０〜９９．９重量部含んだブロック共重合体、架橋ポリスチレン、これらの混合物が挙げられる。これらの（Ｃ）低収縮剤はいずれも反応性基を有していてもよい。また、ポリスチレン系低収縮剤にポリスチレン分離防止剤が０．１〜５０重量％添加されていてもよい。ポリスチレン分離防止剤とは、ポリスチレンの凝集を抑えて熱硬化性樹脂組成物中にポリスチレンを均一に分散させるものである。ポリスチレン分離防止剤としては、（Ｂ）熱硬化性樹脂とポリスチレンの相容性に優れたブロック共重合体やグラフト共重合体などを用いることができる。
【００６０】
また、（Ｃ）低収縮剤の含有量は、（Ｂ）熱硬化性樹脂１００重量部に対して、１〜１５０重量部の範囲内であることが好ましく、５〜１００重量部の範囲内であることが更に好ましい。（Ｃ）低収縮剤の含有量を１重量部以上とすることにより、成形収縮を抑制することが可能となる。また、（Ｃ）低収縮剤の含有量を１５０重量部以下とすることにより、充分な強度の樹脂成形物が得られる。
【００６１】
［その他の添加物］
その他に例えば、樹脂成形物の機械的強度、熱伝導性、耐熱性などの物性向上のために、充填剤を添加することもできる。
【００６２】
充填剤としては、無機及び有機の公知の充填剤を用いることができ、特定の種類に限定されない。好ましい充填剤としては、例えば、水酸化アルミニウム、ケイ酸アルミニウム、ガラスフリット、シリカ、水酸化カルシウム、ケイ酸カルシウム、炭酸カルシウム、亜硫酸カルシウム、硫酸カルシウム、水酸化マグネシウム、硫酸バリウム、酸化チタン、三酸化アンチモン、粉末タルク、粉末石英、方解石、珪藻土、粘土鉱物質、粉末チョーク、大理石、石灰岩、ホウ砂等が挙げられる。なお、充填剤は、単一の種類で構成されていても、複数種類を組み合わせて構成されていてもよい。
【００６３】
充填剤の粒径は、１〜２００μｍの範囲内であることが好ましく、５〜１５０μｍの範囲内であることがより好ましく、１０〜８０μｍの範囲内であることが更に好ましい。充填剤の粒径を１μｍ以上とすることにより、樹脂成形物の耐熱性を良好に保つことができる。また、充填剤の粒径を２００μｍ以下とすることにより、樹脂成形物の表面平滑性を良好に保つことができる。
【００６４】
熱硬化性樹脂組成物における無機充填剤の含有量は、３５〜８５重量％の範囲内であることが好ましく、５０〜８０重量％の範囲内であることがより好ましく、５５〜７５重量％の範囲内であることが更に好ましい。無機充填剤の使用量を３５重量％以上とすることにより成形時の収縮が大きくなりすぎず、容易に成形可能となる。また、無機充填剤の使用量を８５重量％以下とすることにより、充分な強度の樹脂成形物が得られる。
【００６５】
また、その他、添加物として、例えば、抗菌剤、染料、顔料、紫外線吸収剤、架橋剤、酸化防止剤、増粘剤、内部離型剤、ガラス繊維、樹脂系繊維等を用いることもできる。
【００６６】
［樹脂成形物の成形方法］
熱硬化性樹脂組成物を硬化させることによって樹脂成形物が得られる。熱硬化性樹脂組成物の成形は、単体として行うことができるほか、物品の表面を被覆した状態で行うことや、基材の全体を覆った状態で行うことも可能である。
【００６７】
熱硬化性樹脂組成物の硬化には、硬化剤を用いることができる。硬化剤としては、例えば、ケトンペルオキシド類、ペルオキシケタール類、ヒドロペルオキシド類、ジアルキルペルオキシド類、ジアシルペルオキシド類、ペルオキシジカーボネート類、ペルオキシエステル類等の各種公知の有機過酸化物を用いることができる。硬化の条件は、用いられる硬化剤の種類により異なるが、例えば、７０〜１８０℃で０．５〜６０分とすることができる。
【００６８】
また、熱硬化性樹脂組成物の硬化には、過酸化物化合物を分解させるための触媒を利用することもできる。このような触媒としては、例えば、Ｎ，Ｎ−ジブチルアニリンやトリブチルアミン等の第三級アミン、アセト酢酸エチルやアセト酢酸プロピル等のアセト酢酸エステル、ナフテン酸コバルトやオクチル酸コバルトなどのコバルト塩等が挙げられる。
【００６９】
熱硬化性樹脂組成物の硬化にこれらの触媒を用いることにより、低温での成形が可能となり、例えば０〜８０℃での成形が可能となる。この触媒の使用量としては熱硬化性樹脂組成物全量に対し０．００５〜０．２重量％の範囲内とすることができる。
【００７０】
熱硬化性樹脂組成物を硬化させる具体的な方法は特定の種類に限定されない。このような方法としては、例えば、室温におけるハンドレイアップ成形法、スプレーアップ成形法、ＳＭＣ・ＢＭＣプレス法、室温又はそれ以上の温度におけるレジントランスファーモールディング法、波板・平板の室温以上の温度における連続成形法等のＦＲＰ製品を製造するための成形法、室温又はそれ以上の温度における注型法、そしてゲルコート、ライニング、化粧板を製造するためのフローコート法を挙げることができる。
【実施例】
【００７１】
本発明を実施例により更に詳しく説明するが、本発明はこれら実施例により何ら制限を受けるものではない。
【００７２】
［（Ａ）含フッ素共重合体］
（製造例１）
製造例Ａ−１−１〜Ａ−１−５では、上記実施形態の範囲内で非フッ素セグメント及び含フッ素セグメントの種類及び量を変化させて（Ａ）含フッ素共重合体を含む分散液を作製した。表１は、製造例Ａ−１−１〜Ａ−１−５における非フッ素セグメント及び含フッ素セグメントの種類及び量を示している。以下、一例として、製造例Ａ−１−１について説明するが、製造例Ａ−１−１〜Ａ−１−５についても同様である。
【００７３】
製造例Ａ−１−１では、温度計、撹拌機、及び還流冷却管を備えた５リットルの４つ口フラスコに、メチルエチルケトン６００ｇを仕込み、窒素ガスを吹き込みながら７０℃に加熱した。その後、メタクリル酸メチル（ＭＭＡ）２５３ｇ、メタクリル酸ブチル（ＢＭＡ）２４７ｇから成る混合液と、メチルエチルケトン４００ｇ及びポリメリックペルオキシド１１０ｇから成る混合液の両液を同時に２時間かけて仕込み、更に４時間重合反応を行った。
【００７４】
これにより、非フッ素セグメントを構成するＭＭＡ、ＢＭＡ重合体の分散液を得た。得られた非フッ素セグメント中の各単量体の組成比（ＭＭＡ／ＢＭＡ）は、表１に示されるとおりである。続いて、メチルエチルケトン８５０ｇ、フッ素単量体ＣＨ２＝Ｃ（ＣＨ３）ＣＯＯ（ＣＨ２）２（ＣＦ２）５ＣＦ３〈ＦＭＡ（Ｃ６）〉１６０ｇ、メタクリル酸メチル（ＭＭＡ）６．７ｇの混合液を４０分かけて仕込み、１．５時間重合反応を行った。更に８０℃で３時間重合反応を行うことで、（Ａ）含フッ素共重合体（Ｍｗ＝４００００）を含む分散液を得た。得られた（Ａ）含フッ素共重合体中の非フッ素セグメントと含フッ素セグメントとの組成比は、表１に示されるように、７５：２５であり、含フッ素セグメントにおけるＦＭＡ（Ｃ６）とＭＭＡの比（ＦＭＡ（Ｃ６）／ＭＭＡ）は、表１に示されるように２４／１である。尚、製造例Ａ−１−３では、フッ素単量体として、ＦＭＡ（Ｃ６）の代わりに、ＣＨ２＝ＣＨＣＯＯ（ＣＨ２）２（ＣＦ２）５ＣＦ３〈ＦＡ（Ｃ６）〉を用いた。
【００７５】
【表１】
0006988979.tif 000008
【００７６】
（製造例２）
製造例Ａ−２−１〜Ａ−２−７では、上記実施形態の範囲内で非フッ素セグメントに（ａ−２）（メタ）アクリル酸を添加して、（Ａ）含フッ素共重合体を含む分散液を作製した。表１は、製造例Ａ−２−１〜Ａ−２−７における非フッ素セグメント及び含フッ素セグメントの種類及び量を示している。製造例Ａ−２−１〜Ａ−２−７も上記の製造例Ａ−１−１と同様の要領で行った。
【００７７】
【表２】
0006988979.tif 000009
【００７８】
（比較製造例）
比較製造例Ｂ−１〜Ｂ−１２では、上記実施形態の範囲外となる（Ａ）含フッ素共重合体の分散液を作製した。表２は、比較製造例Ｂ−１〜Ｂ−１２における非フッ素セグメント及び含フッ素セグメントの種類及び量を示している。比較製造例Ｂ−１〜Ｂ−１２も上記の製造例Ａ−１−１と同様の要領で行った。
【００７９】
【表３】
0006988979.tif 000010
【００８０】
比較製造例Ｂ−１，Ｂ−２は、非フッ素セグメントに、ＨＥＭＡが含まれる点で上記実施形態とは異なる。
【００８１】
比較製造例Ｂ−３〜Ｂ−５は、非フッ素セグメントのガラス転移温度Ｔｇが４０℃より低い点で上記実施形態とは異なる。
【００８２】
比較製造例Ｂ−６〜Ｂ−９は、含フッ素セグメントを構成する含フッ素単量体の種類が上記実施形態と異なる。具体的には、比較製造例Ｂ−６では（Ｃｌ）ＦＡ（Ｃ６）を使用し、比較製造例Ｂ−７では（ＦＡ（Ｃ１８）（Ｃ６）を使用し、比較製造例Ｂ−８ではＦＡ（Ｃ４）を使用し、比較製造例Ｂ−９ではＦＡ（Ｃ８）を使用した。
【００８３】
比較製造例Ｂ−１０，Ｂ−１１は、含フッ素セグメントにおける含フッ素単量体の含有量が上記実施形態の範囲外である。具体的には、比較製造例Ｂ−１０では含フッ素単量体の含有量が上記実施形態より多く、比較製造例Ｂ−１１では含フッ素単量体の含有量が上記実施形態より少ない。
【００８４】
比較製造例Ｂ−１２では、（Ａ）含フッ素共重合体の種類が上記実施形態とは異なり、ブロック共重合体ではなく、ランダム共重合体である。
【００８５】
［（Ｂ）熱硬化性樹脂］
（Ｂ）熱硬化性樹脂としては以下に示すもののいずれか１つを用いた。
ＵＰ（１）：不飽和ポリエステル樹脂（ジャパンコンポジット株式会社製、ポリホープ（登録商標）Ｒ１００ＡＰ）
ＵＰ（２）：不飽和ポリエステル樹脂（ジャパンコンポジット株式会社製、ポリホープ（登録商標）６６１９）
アクリル：アクリル樹脂（日本ユピカ株式会社製、ネオポール（登録商標）８１０１）
【００８６】
［（Ｃ）低収縮剤］
（Ｃ）低収縮剤としては以下に示すもののいずれか１つを用いた。
ＰＳ系（ａ）：ＰＶＡｃ−ｂ−ＰＳ＝１０／９０（ポリ酢酸ビニルのセグメント１０重量部とポリスチレンのセグメント９０重量部から成るブロック共重合体）（日油株式会社製、モディパー（登録商標）ＳＶ１０Ｂ−３０）
ＰＳ系（ｂ）：ポリスチレン９５重量部とポリスチレン分離防止剤（ＢＹＫ製）５重量部の混合物
ＰＳ系（ｃ）：ポリスチレン７０重量部と低収縮剤ＰＳ系（ａ）３０重量部の混合物
ＰＳ系（ｄ）：ＰＶＡｃ−ｂ−ＰＳ＝５０／５０（ポリ酢酸ビニルのセグメント５０重量部とポリスチレンのセグメント５０重量部から成るブロック共重合体）（日油株式会社製、モディパー（登録商標）ＳＶ５０１）
ＰＳ系（ｅ）：反応性基含有架橋ポリスチレン
【００８７】
［樹脂成形物］
以下、実施例１−１〜１−３，２−１〜２−１１，３−１〜３−７、比較例１〜１９に係る熱硬化性樹脂組成物及び樹脂成形物について説明する。以下、各成分の量は、（Ｂ）熱硬化性樹脂及び（Ｃ）低収縮剤の含有量の合計を１００重量部とした場合の重量比（重量部）で示す。なお、（Ａ）含フッ素共重合体の含有量は、分散液としての量ではなく、（Ａ）含フッ素共重合体のみの量である。
【００８８】
（実施例１−１〜１−３、比較例１，３）
実施例１−１〜１−３、比較例１，３では、（Ｂ）熱硬化性樹脂としてＵＰ（１）を用いた。また、実施例１−１〜１−３、比較例１，３では、（Ｃ）低収縮剤を用いず、（Ａ）含フッ素共重合体の種類及び量は表４，７に示すとおりである。
【００８９】
実施例１−１〜１−３、比較例１，３では、上記の成分を含む混合物に、硬化剤として２．０重量部のメチルエチルケトンパーオキサイド（日油株式会社製、商品名：パーメックＮ）を、硬化促進剤として０．５重量部のナフテン酸コバルトをそれぞれ加え、撹拌機で１５分間混合して液状の熱硬化性樹脂組成物を得た。
【００９０】
そして、ＰＥＴフィルムを貼付したガラス板上で、調整した樹脂組成物を♯４５０のチョップドストランドマットに含浸させ、２５℃の恒温槽内で３０分放置して樹脂成形物を得た。
【００９１】
（実施例２−１〜２−１１，３−１〜３−７、比較例２，４〜１９）
実施例２−１〜２−１１，３−１〜３−７、比較例２，４〜１９では、（Ｂ）熱硬化性樹脂としてＵＰ（２）又はアクリルを用いた。実施例２−１〜２−１１，３−１〜３−７、比較例２，４〜１９における（Ａ）含フッ素共重合体、（Ｂ）熱硬化性樹脂、（Ｃ）低収縮剤の種類及び量は表５〜７に示すとおりである。
【００９２】
実施例２−１〜２−１１，３−１〜３−７、比較例２，４〜１９では、上記の成分を含む混合物に、充填剤として２００重量部の炭酸カルシウム粉末（日東粉化工業株式会社製、商品名：ＮＳ−１００）、硬化剤として２．０重量部のｔ−ブチルパーオキシイソプロピルカーボネート（日油株式会社製、商品名：パーブチルＩ−７５）を、重合禁止剤として０．０５重量部のパラベンゾキノンを、内部離型剤として５．０重量部のステアリン酸亜鉛を、増粘剤として２．０重量部の酸化マグネシウムをそれぞれ加え、撹拌機で１５分間混合してペーストを得た。
【００９３】
その後、得られたペーストをニーダーに移し、ガラス繊維（６ｍｍチョップドストランドマット；日本ガラス繊維株式会社製、商品名：ＥＭ４５０Ｇ−１）を内割りで１０重量％となるように添加し、ニーダーで５分間混練して熱硬化性樹脂組成物を得た。
【００９４】
得られた熱硬化性樹脂組成物をポリエチレンフィルムでシート状にはさみ、ロールにて押圧一体化した。この一体化物を４０℃の雰囲気下に２４時間放置し、ＳＭＣ（ＦＲＰ作成過程の複合体）を作製した。得られたＳＭＣを、１００トンプレスを用い、金型温度１４５℃／１３０℃（下型／上型）、１０ＭＰａの成形圧力で４分間圧縮成形し、１５０ｍｍ×１００ｍｍ×４ｍｍの平板状の樹脂成形物を得た。
【００９５】
［評価方法］
実施例１−１〜１−３，２−１〜２−１１，３−１〜３−７、比較例１〜１９に係る樹脂成形物について、下記の方法にて撥水撥油性、防汚性、耐久性、及び外観について評価した。
【００９６】
（撥水撥油性）
各樹脂成形物について、「ＪＩＳ  Ｒ  ３２５７」の液滴法によって、水の接触角及びｎ−ヘキサデカンの接触角を測定した。つまり、水の接触角によって撥水性を評価し、ｎ−ヘキサデカンの接触角によって撥油性を評価した。水の接触角は１００°以上であることが好ましく、ｎ−ドデカンの接触角は４０°以上であることが好ましい。接触角の測定には協和界面科学株式会社製「ＤｒｏｐＭａｓｔｅｒ５００」を使用した。
【００９７】
（外観）
樹脂成形物の外観について、目視にて以下の基準で判断した。外観の評価結果は、「○」以上であることが好ましい。
◎：表面にツヤ・光沢があり、平滑性に優れる
○：表面にツヤ・光沢があり、平滑性が良好である
×：表面にくすみがあり、平滑性が不良である
【００９８】
（防汚性）
原子吸光測定用Ｓｉ標準液をＳｉ濃度が１００ｐｐｍになるように希釈し、これを樹脂成形物の表面に０．０６ｇ滴下して、５０℃の乾燥機にて蒸発させた後、再び同じ箇所に０．０６ｇを滴下して５０℃で蒸発完固させるという操作を１０回繰り返した。次に、水で濡らしたガーゼで拭き取り、この滴下箇所に１０μｍｏｌ／ｌの濃度のメチレンブルー溶液を０．０６ｇ滴下して、水垢を青色に染色することによって、滴下の前と後の色差ΔＥを測定した。色彩色差計はコニカミノルタ社製「ＣＲ−４００」を使用した。
【００９９】
樹脂成形物の防汚性について以下の基準で判断した。防汚性の評価結果は「○」以上であることが好ましい。
◎：ΔＥが０．１未満
○：ΔＥが０．１以上０．５未満
×：ΔＥが０．５以上
【０１００】
（耐久性）
樹脂成形物を８０℃の熱水中に、５００時間浸漬し、再度上記の防汚性の評価と同様の方法でΔＥを測定した。樹脂成形物の耐久性について以下の基準で判断した。耐久性の評価結果は「○」以上であることが好ましい。
◎：ΔＥが０．１未満
○：ΔＥが０．１以上０．５未満
×：ΔＥが０．５以上
【０１０１】
［評価結果］
実施例１−１〜１−１−３に係る樹脂成形物の評価結果を表４に示す。
【０１０２】
【表４】
0006988979.tif 000011
【０１０３】
（Ｃ）低収縮剤を含まず、かつ非フッ素セグメントが（ａ−２）（メタ）アクリル酸を含まない実施例１−１〜１−１−３に係る樹脂成形物では、撥水撥油性、防汚性及び耐久性において良好な評価結果が得られ、外観において特に良好な評価結果が得られた。
【０１０４】
実施例２−１〜２−１１に係る樹脂成形物の評価結果を表５に示す。
【０１０５】
【表５】
0006988979.tif 000012
（Ｃ）低収縮剤を含み、かつ非フッ素セグメントが（ａ−２）（メタ）アクリル酸を含まない実施例２−１〜２−１１に係る樹脂成形物では、撥水撥油性、防汚性、耐久性、及び外観のいずれにおいても良好な評価結果が得られた。実施例２−１〜２−３，２−１１に係る樹脂成形物では、外観において特に良好な評価結果が得られた。
この結果から、（Ｃ）低収縮剤を添加した場合にも、良好な評価結果が得られることがわかる。
【０１０６】
実施例３−１〜３−７に係る樹脂成形物の評価結果を表６に示す。
【０１０７】
【表６】
0006988979.tif 000013
【０１０８】
（Ｃ）低収縮剤を含み、かつ非フッ素セグメントが（ａ−２）（メタ）アクリル酸を含む実施例３−１〜３−７に係る樹脂成形物では、撥水撥油性、防汚性、耐久性、及び外観のいずれにおいても良好な評価結果が得られた。
また、実施例３−１〜３−７に係る樹脂成形物では、特に防汚性及び耐久性において実施例１−１〜１−３，２−１〜２−１１係る樹脂成形物よりも更に良好な評価結果が得られた。この結果から、非フッ素セグメントに（ａ−２）（メタ）アクリル酸を添加することにより防汚性及び耐久性が向上することがわかる。
【０１０９】
比較例１〜１９に係る樹脂成形物の評価結果を表７に示す。
【０１１０】
【表７】
0006988979.tif 000014
【０１１１】
（Ａ）含フッ素共重合体を用いない比較例１，２では、防汚性、耐久性、及び撥油性において充分な評価結果が得られなかった。
【０１１２】
また、比較製造例Ｂ−１に係る（Ａ）含フッ素共重合体を用いた比較例３〜８では、撥水撥油性、防汚性、耐久性、及び外観の少なくとも１つにおいて充分な評価結果が得られなかった。具体的には、比較例３では、撥油性、防汚性、及び耐久性において充分な評価結果が得られなかった。比較例４，５，８では、耐久性において充分な評価結果が得られなかった。比較例６，７では、外観において充分な評価結果が得られなかった。
【０１１３】
更に、比較製造例Ｂ−２〜Ｂ−１２に係る（Ａ）含フッ素共重合体を用いた比較例９〜１９では、いずれも耐久性において充分な評価結果が得られなかった。
【０１１４】
以上、本発明の実施形態について説明したが、本発明は上述の実施形態のみに限定されるものではなく、本発明の要旨を逸脱しない範囲内において、種々変更を加え得ることは勿論である。